(57)【特許請求の範囲】
【請求項１】
第１主面、及び前記第１主面の反対側の第２主面を有するバッキングと、
前記バッキングの前記第１主面上に配置されたプライマー層であって、前記プライマー層がプライマー前駆物質から得られ、前記プライマー前駆物質が（メタ）アクリレート官能基を有するポリ（メタ）アクリレート官能性シロキサンを含む、プライマー層と、
シリコーンベースの接着剤であって、前記プライマー層が前記バッキングの前記第１主面と前記接着剤との間に配置されるように、前記バッキングの前記第１主面上の前記プライマー層上に配置された、シリコーンベースの接着剤と、を備え、
前記プライマー層及び前記シリコーンベースの接着剤が、炭素−炭素結合を介して一緒に共有結合している、
接着性物品。
【請求項２】
前記バッキングの前記第２主面上に、低接着性バックサイズコーティングを更に備える、請求項１に記載の接着性物品。
【請求項３】
接着性物品の製造方法であって、
バッキングの第１主面上にプライマー前駆物質を適用することであり、前記プライマー前駆物質が（メタ）アクリレート官能基を有するポリ（メタ）アクリレート官能性シロキサンを含む、ことと、
前記バッキング上の前記プライマー前駆物質を照射することと、
前記バッキングの前記第１主面上の前記照射されたプライマー前駆物質上にシリコーンベースの接着剤を適用することと、
前記接着剤及び前記バッキングの前記第１主面上の前記照射されたプライマー前駆物質を照射して、前記接着剤と前記バッキングの前記第１主面との間に配置されるプライマー層を形成することと、を含む方法。
【請求項４】
前記接着剤及び前記バッキングの前記第１主面上の前記照射されたプライマー前駆物質を照射して、プライマー層を形成することが、前記プライマー層と前記接着剤との間に炭素−炭素共有結合を形成することを含む、請求項３に記載の方法。
【請求項５】
前記接着剤及び前記バッキングの前記第１主面上の前記照射されたプライマー前駆物質を照射して、プライマー層を形成することが、電子ビーム（ｅ−ビーム）放射及び紫外線（ＵＶ）放射のうちの少なくとも１つで照射することを含む、請求項３又は４に記載の方法。
【発明の詳細な説明】
【技術分野】
【０００１】
本開示は一般に、バッキングに対する接着剤の接着力を改善するためのポリ（メタ）アクリレートベースのプライマー層を備える接着性物品、及びその製造方法に関する。
【背景技術】
【０００２】
シリコーンベースの接着剤の利用は、皮膚への接着力が強く、外傷剥離（trauma removal）が少なく、生体適合性が良好であり、通気性が高いことに起因して、特に保健医療分野において増加している。シリコーンベースの接着剤は概して不活性であるため、経皮的薬剤送達用の接着性構造の薬物に対して（リザーバベースとは対照的に）適合性であり得る。また、産業的には、低表面エネルギーでの適用、より広い温度範囲での適用、及びより長い耐候性適用のための接着剤が勢いを強めており、これらはシリコーンベースの接着剤を必要とする場合がある。しかしながら、多くのシリコーンベースの接着剤は、バッキング又は基材との強力な相互作用（すなわち、それらに対する接着力）を有さず、これにより、バッキングからシリコーンベースの接着剤が剥離したり、シリコーンベースの接着剤のコーティングが皮膚及び／又は接着された物体上に残ったりする可能性がある。
【０００３】
したがって、バッキングは多くの場合、シリコーンベースの接着剤とともに使用するために、化学的プライミング処理で前処理する必要がある。そのような処理は、追加的な処理ステップ、並びに有機溶媒、触媒、及び開始剤（例えば、光開始剤）のうちの１つ以上を要する場合がある。
【０００４】
これまでに多くのプライマーコーティングの化学物質が開発されてきたが、これらの化学物質の多くが、バッキングとシリコーンベースの接着剤との間の接着を促進するのに、−Ｓｉ−Ｏ−Ｃ−結合に依存している。このような−Ｓｉ−Ｏ−Ｃ−共有結合は加水分解に不安定であるため、経年化の際に結合性能の不安定化をもたらし得る。
【発明の概要】
【０００５】
本開示は一般に、例えば−Ｓｉ−Ｏ−Ｃ−結合の代わりに炭素−炭素（−Ｃ−Ｃ−）結合を通じて、バッキングに対する接着剤（例えばシリコーンベースの接着剤）の接着促進を達成するための、プライマー層の化学物質に関する。本開示のプライマー化学物質はまた、環境に優しいプロセスを介して、すなわち、いかなる有機溶媒、触媒、又は開始剤（例えば、光開始剤）も用いずに、接着促進を提供することができる。
【０００６】
本開示の一部の態様は、接着性物品を提供する。本物品は、第１主面、及び第１主面の反対側の第２主面を有するバッキングと、バッキングの第１主面上に配置されたプライマー層とを含み得る。プライマー層は、プライマー前駆物質から得られ得、これは、ポリ（メタ）アクリレート官能基を含む化合物を含み得る。本接着性物品は、シリコーンベースの接着剤であって、例えばシリコーンベースの接着剤とバッキングとの間の接着力を強化するためにプライマー層がバッキングの第１主面と接着剤との間に配置されるように、バッキングの第１主面上のプライマー層上に配置された、シリコーンベースの接着剤を更に備えてもよい。
【０００７】
本開示の一部の態様は、接着性物品の製造方法を提供する。本方法は、バッキングの第１主面上にプライマー前駆物質を適用することを含んでもよく、このプライマー前駆物質はポリ（メタ）アクリレート官能基を含む化合物を含む。本方法は、バッキング上のプライマー前駆物質を照射することと、バッキングの第１主面上の照射されたプライマー前駆物質上に接着剤を適用することとを更に含んでもよい。本方法は、接着剤及びバッキングの第１主面上の照射されたプライマー前駆物質を照射して、接着剤とバッキングの第１主面との間に配置されるプライマー層を形成することを更に含んでもよい。
【０００８】
本開示の他の特色及び態様は、発明を実施するための形態及び添付の図面を考慮することによって、明らかになるであろう。
【図面の簡単な説明】
【０００９】
【図１】本開示の一実施形態に従う接着性物品の概略側断面図である。
【図２】図１の接着性物品の拡大概略側断面図である。
【発明を実施するための形態】
【００１０】
本開示は一般に、例えば−Ｓｉ−Ｏ−Ｃ−結合の代わりに炭素−炭素（−Ｃ−Ｃ−）結合を通じて、バッキングに対する接着剤（例えばシリコーンベースの接着剤）の接着促進を達成するための、プライマー層の化学的性質に関する。本開示のプライマー層は、接着剤及び結果として得られるプライマー層が、炭素−炭素結合を介して一緒に共有結合する（例えば、少なくとも部分的硬化の後）ように、ポリ（メタ）アクリレート官能基を含む１つ以上の化合物を含むプライマー前駆物質から得られ得る。一部の実施形態において、プライマー層は、ポリ（メタ）アクリレートシロキサン、非シロキサンポリ（メタ）アクリレート、又はこれらのブレンドを含むプライマー前駆物質から得られ得る。
【００１１】
定義
用語「１つの（a）」、「１つの（an）」、及び「その（the）」は、「少なくとも１つの」と同義に使用され、記載される要素のうちの１つ以上を意味する。
【００１２】
用語「及び／又は（and／or）」は、一方又は両方を意味する。例えば「Ａ及び／又はＢ」は、Ａのみ、Ｂのみ、又はＡ及びＢの双方を意味する。
【００１３】
用語「含む（including）」、「備える（comprising）」、又は「有する（having）」、及びこれらの変化形は、その後に列挙される品目及びそれらの均等物、並びに追加的な品目を包括することを意図する。
【００１４】
別途特定又は限定されない限り、用語「連結された（coupled）」及びその変化形は、広く使用され、直接的連結及び間接的連結の両方を包括する。
【００１５】
用語「ポリマー」及び「ポリマー材料」とは、ホモポリマーのような１種のモノマーから調製した物質、又は、コポリマー、ターポリマーなどのような、２種若しくはそれ以上のモノマーから調製した物質の両方を指す。同様に、用語「重合させる」とは、ホモポリマー、コポリマー、ターポリマーなどであり得るポリマー材料の製造プロセスを指す。用語「コポリマー」及び「共重合材料」とは、少なくとも２種類のモノマーから調製したポリマー材料を指す。
【００１６】
用語「室温」及び「周囲温度」は交換可能に使用されて、２０℃〜２５℃の範囲内の温度を意味する。
【００１７】
用語「多色ＵＶ放射」、「多色ＵＶ光」、「短波長多色ＵＶ放射」、及び「短波長多色ＵＶ光」、並びにこれらの変化形はすべて、４００ｎｍ以下の発光波長を有する紫外線放射又は紫外光を指し、発光スペクトルは、少なくとも２つの強度ピークを含み、少なくとも１つの強度ピークは２４０ナノメートル（ｎｍ）以下で発生する。
【００１８】
用語「強度ピーク」とは、発光波長の関数としての発光強度としてプロットした場合の、ＵＶ放射源における発光スペクトルの極大を指す。発光スペクトルは、発光スペクトルによって網羅される波長域に１つ以上の強度ピークを有し得る。したがって、強度ピークは、必ずしも発光スペクトルによって網羅される全波長域における最大発光強度ピークに対応しなくてもよい。
【００１９】
用語「実質的に不活性な雰囲気」は、５００ｐｐｍ以下の酸素含有量を有する雰囲気を指す。
【００２０】
用語「（メタ）アクリル」又は「（メタ）アクリル官能性」又は「（メタ）アクリレート官能基」は、１つ以上のエチレン性不飽和アクリル及びメタクリル官能基、例えばＡＣ（Ｏ）Ｃ（Ｒ）＝ＣＨ２（好ましくは式中、ＡはＯ、Ｓ、又はＮＲであり、Ｒは炭素を１〜４個有する低級アルキル基、Ｈ、又はＦである）を含む材料を含む。
【００２１】
用語「ポリ（メタ）アクリレート」は、３つ以上の（メタ）アクリレート官能基（すなわち、２つを超える（メタ）アクリレート官能基）を含む化合物を指すように使用される。
【００２２】
用語「シロキサン」は、Ｒ２ＳｉＯという形態の単位で構成される任意の化学物質を含み、式中、Ｒは水素原子又は炭化水素基である。
【００２３】
語句「を実質的に含まない」は、特定の材料又は化合物を指す場合、その特定の材料又は化合物が組成物中に意図的に添加されていないか、あるいは「有効量」で存在しないことを意味する。十分に理解されているように、触媒又は開始剤の「有効量」は、触媒又は開始剤の種類、硬化性材料の組成、及び硬化方法を含む、様々な因子に左右される。一部の実施形態において、組成物は、ある材料又は化合物が、５重量％未満、一部の実施形態においては１重量％未満、一部の実施形態においては０．５重量％未満、一部の実施形態においては０．１重量％未満、一部の実施形態においては０．０５重量％未満、及び一部の実施形態においては０．０１重量％未満の量で組成物中に存在する場合、その材料又は化合物「を実質的に含まない」として記載され得る。
【００２４】
接着性物品
図１及び２は、本開示の一実施形態に従う接着性物品１０を図示する。図１に示されているように、一部の実施形態において、接着性物品１０はロール形態で提供されてもよく、バッキング１２、接着剤１４、プライマー層１６、及び場合により低接着性バックサイズ（low-adhesion backsize、LAB）コーティング１８を含んでもよい。
【００２５】
一部の実施形態において、本開示の接着性物品は、医療用物品として使用することができる。概して、「医療用物品」としては、限定されるものではないが、医療用テープ、外科用ドレープ、医療用被覆材（例えば、静脈被覆材、創傷被覆材など）、電極、オストミーパウチ、経皮的薬剤送達デバイス（例えば、パッチ）、救急用絆創膏、及びこれらの組み合わせが挙げられる。
【００２６】
バッキング１２は、第１主面２０、及び第１主面２０の反対側の第２主面２２を含み得る。接着剤１４は、バッキング１２の第１主面２０に連結しているように示されており、ＬＡＢコーティング１８は、バッキング１２の第２主面２２に連結しているように示されている。プライマー層１６は、バッキング１２の第１主面２０上、バッキング１２の第１主面２０と接着剤１４との間に配置されているように示されている。すなわち、プライマー層１６は、接着剤１４とバッキング１２（すなわち、バッキング１２の第１主面２０）との間の接着力を強化又は促進するように位置付けられ得る。プライマー層１６はまた、「接着性プライマー」、「接着性プライマー層」、「接着促進剤」、「接着促進剤層」、又はそれらの変化形と呼ばれ得る。
【００２７】
図１に示されているように、接着性物品１０がロール形態で提供される実施形態においては、ＬＡＢコーティング１８は、剥離ライナーの使用を伴わずに接着性物品１０がそれ自体の上に直接巻き付けられ得るように、接着剤１４に対して剥離特性を提供するように構成され得る。代替的に、あるいは追加的に、接着性物品１０は、接着剤１４に対して十分な剥離特性を提供する、接着剤１４上の剥離ライナーを含み得る。
【００２８】
図２は、剥離ライナーを伴わずにそれ自体の上に直接巻き付けられた接着性物品１０の概略拡大図を例証しており、接着性物品１０の第１の部分のＬＡＢコーティング１８が、接着性物品１０の第２の部分の同じ接着剤１４’のための剥離層として働いていることを示している。したがって、示されるように、バッキング１２の第１主面２０に対する接着剤１４の接着力は、プライマー層１６によって促進され得、バッキングの第２主面２２に対する接着剤１４の接着力は、ＬＡＢコーティング１８によって制限又は低減され得る。
【００２９】
結果として、接着剤１４は、（ｉ）バッキング１２の第２表面２２上のＬＡＢコーティング１８における第１の接着強度と、（ｉｉ）バッキング１２の第１主面２０上のプライマー層１６における第２の接着強度とを有し得る。プライマー層１６は、第１の接着強度が第２の接着強度未満（すなわち、実質的にそれ未満）であるように、かつ接着剤１４がバッキング１２の第１主面２０から不必要に剥離されないように構成され得る。
【００３０】
上述のように、かつ下でより詳細に説明されるように、プライマー層１６は、ポリ（メタ）アクリレート官能基を含む化合物を含むプライマー前駆物質から得られ得る。一部の実施形態において、プライマー前駆物質は、ポリ（メタ）アクリレート官能性シロキサンを含む１つ以上の化合物を含み得る。一部の実施形態において、プライマー前駆物質は、ポリ（メタ）アクリレート官能性非シロキサンを含む１つ以上の化合物を含み得る。一部の実施形態において、プライマー前駆物質は、ブレンド、又は１つ以上のポリ（メタ）アクリレート官能性シロキサン及び１つ以上のポリ（メタ）アクリレート官能性非シロキサン（若しくは「非シロキサンポリ（メタ）アクリレート」）を含み得る。
【００３１】
接着性物品の製造方法
本開示の接着性物品の製造方法は、バッキングの第１主面上にプライマー前駆物質を適用することと、バッキング上のプライマー前駆物質を照射すること（すなわち、プライマー前駆物質を少なくとも部分的に硬化するため）と、バッキングの第１主面上の照射されたプライマー前駆物質上に接着剤を適用することと、接着剤及びバッキングの第１主面上の照射されたプライマー前駆物質を照射して、接着剤とバッキングの第１主面との間に配置されるプライマー層を形成することと、を含み得る。
【００３２】
したがって、プライマー前駆物質はまず、プライマー前駆物質を少なくとも部分的に硬化するために照射される。この段階（すなわち、接着剤の適用の前）では、最終的プライマー層はまだ完全には硬化又は形成されていないことがあるため、この段階におけるプライマー前駆物質は、「照射されたプライマー前駆物質」と呼ばれる。接着剤が適用された後、接着剤は、この接着剤を硬化させるため、及び場合によりプライマー前駆物質を硬化させてプライマー層を形成するために照射される。したがって、一部の実施形態において、接着剤が照射されるまで、プライマー層は完全には形成されない（すなわち、硬化されない）場合がある。
【００３３】
下でより詳細に説明されるように、プライマー前駆物質は、結果として得られるプライマー層と接着剤とが炭素−炭素結合を介して一緒に共有結合して、それにより、安定な（すなわち、−Ｃ−Ｃ−）結合を介して、接着剤とバッキングとの間の接着を促進するように、ポリ（メタ）アクリレート官能基を含む化合物を含み得る。
【００３４】
プライマー前駆物質及び接着剤の適用は、様々な手段で実現することができ、限定されるものではないが、様々なコーティング方法、例えばロールコーティング、スプレーコーティング、カーテンコーティング、浸漬コーティング、グラビアコーティング、バーコーティング、蒸着コーティング、ダイコーティング、他の好適なコーティング方法、又はこれらの組み合わせなどが挙げられる。
【００３５】
プライマー前駆物質及び／又は接着剤の照射は、様々な好適な放射による照射を含むことができ、限定されるものではないが、紫外線（ＵＶ）放射、電子ビーム（ｅ−ビーム）放射、γ線放射、熱放射又はＩＲ放射、他の好適な放射、及びこれらの組み合わせのうちの１つ以上が挙げられる。
【００３６】
一部の実施形態において、ＵＶ放射は、上に記載されたように、短波長多色ＵＶ放射を含み得る。多色ＵＶ放射にとって好適なプライマー前駆物質化学物質を採用する実施形態においては、開始ラジカル種を生成するためのあらゆる触媒又は開始剤の必要性が回避されることなどの、特定の利益が得られる。一部の実施形態において、照射は、実質的に不活性な雰囲気において行われ得る。一部の実施形態において、１８５ｎｍの強化された短波長出力を有する低圧水銀アークランプ及び／又は水銀アマルガムランプが、短波長多色ＵＶ放射のソースとして機能し得る。
【００３７】
一部の実施形態において、本開示の方法において有用な短波長多色紫外光源は、約１６０（＋／−５）ｎｍ〜約２４０（＋／−５）ｎｍ（両端の値を含む）の領域の出力を有するものである。前述のうちのいずれの一部の実施形態においても、ピーク強度は、約１７０（＋／−５）ｎｍ、１８０（＋／−５）ｎｍ、又は更には１９０（＋／−５）ｎｍ〜約２１５（＋／−５）ｎｍ、２１０（＋／−５）ｎｍ、２０５（＋／−５）ｎｍ、又は更には２００（＋／−５）ｎｍの波長に存在する。一部の特定の例示的実施形態においては、ピーク強度は約１８５（＋／−２）ｎｍの波長に存在する。
【００３８】
一部の実施形態において、短波長多色紫外光源は、少なくとも１つの低圧水銀蒸気ランプ、少なくとも１つの低圧水銀アマルガムランプ、少なくとも１つのパルスキセノンランプ、少なくとも１つのプラズマ発光源からのグロー放電、又はこれらの組み合わせを含む。
【００３９】
短波長多色ＵＶ放射を用いること、及びそのための好適なソースに関する更なる詳細は、米国特許出願公開第２０１３／００５９１０５号（Ｗｒｉｇｈｔら）において見ることができ、これは参照によりその全体が本明細書に組み込まれる。
【００４０】
プライマー層及びプライマー前駆物質
上述されるように、プライマー層はプライマー前駆物質から得られ得る。プライマー前駆物質は、３つ以上の（メタ）アクリレート官能基（すなわち、ポリ（メタ）アクリレート官能性化合物）を含む化合物を含む、様々な材料で形成することができる。
【００４１】
一部の実施形態において、ポリ（メタ）アクリレート官能性化合物は、３つ以上の（メタ）アクリレート官能基を有する（メタ）アクリレート官能性シロキサンを含んでもよく、このシロキサンは、モノマー、オリゴマー、ポリマー、又はこれらの組み合わせの形態であり得る。
【００４２】
代替的に、あるいは追加的に、プライマー前駆物質は、ポリ（メタ）アクリレート官能性非シロキサン、すなわち３つ以上の（メタ）アクリレート官能基を有するモノマー、オリゴマー、及び／又はポリマーを含み得る。例えば、一部の実施形態において、プライマー前駆物質はトリ−（メタ）アクリレートモノマーを含み得る。
【００４３】
一部の実施形態において、プライマー前駆物質は、１つ以上のポリ（メタ）アクリレート官能性シロキサン及び１つ以上のポリ（メタ）アクリレート官能性非シロキサンのブレンドを含み得る。一部の実施形態において、ブレンド中の、ポリ（メタ）アクリレート官能性シロキサンのポリ（メタ）アクリレート官能性非シロキサンに対する比（すなわち、重量／重量、ｗ／ｗ）は、少なくとも７５：２５、一部の実施形態においては少なくとも８０：２０、一部の実施形態においては少なくとも８５：１５、一部の実施形態においては少なくとも９０：１０、及び一部の実施形態においては少なくとも９５：５であり得る。
【００４４】
様々な（共）重合可能なポリ（メタ）アクリレート官能性シロキサンが、本開示に従うプライマー層の調製にとって有用な材料である。そのようなポリ（メタ）アクリレート官能性シロキサンは、概して、クロロ−、シラノール−、アミノアルキル−、エポキシアルキル−、ヒドロキシアルキル−、ビニル−、又は水素化ケイ素−官能性ポリシロキサンを、対応する（メタ）アクリレート官能性キャッピング剤と反応させることで、様々な方法によって調製することができる。これらの調製物は、Ａ．Ｆ．Ｊａｃｏｂｉｎｅ及びＳ．Ｔ．Ｎａｋｏｓにより、Ｒａｄｉａｔｉｏｎ  Ｃｕｒｉｎｇ  Ｓｃｉｅｎｃｅ  ａｎｄ  Ｔｅｃｈｎｏｌｏｇｙ，（Ｐｌｅｎｕｍ：Ｎｅｗ  Ｙｏｒｋ，１９９２），ｐｐ．２００−２１４の「光（共）重合可能なシリコーンモノマー、オリゴマー、及び樹脂（Ｐｈｏｔｏ（ｃｏ）ｐｏｌｙｍｅｒｉｚａｂｌｅ  Ｓｉｌｉｃｏｎｅ  Ｍｏｎｏｍｅｒｓ，Ｏｌｉｇｏｍｅｒｓ，ａｎｄ  Ｒｅｓｉｎｓ）」と題される章において概説されている。
【００４５】
好適なポリ（メタ）アクリレート官能性シロキサンオリゴマーとしては、例えば、ＴＥＧＯ（商標）ＲＣという名称でＧｏｌｄｓｃｈｍｉｄｔ  Ｃｈｅｍｉｃａｌ  Ｃｏｒｐｏｒａｔｉｏｎ（Ｅｖｏｎｉｋ  ＴＥＧＯ  Ｃｈｅｍｉｅ  ＧｍｂＨ，Ｅｓｓｅｎ、ドイツ）から市販されているような、（メタ）アクリル修飾ポリシロキサン樹脂が挙げられる。バランスのとれた接着促進、及び接着剤との適合性を達成するために推奨されるブレンドの例は、ＴＥＧＯ  ＲＣ９０２及びＴＥＧＯ  ＲＣ７１１の７０：３０（重量／重量、ｗ／ｗ）ブレンドである。
【００４６】
一部の例示的実施形態において、プライマー前駆物質は、本質的に１つ以上の（共）重合可能な（メタ）アクリレート官能性シロキサンのみを含んでもよく、他の（共）重合可能な材料を実質的に含まない。したがって、前述のうちのいずれの更なる例示的実施形態においても、プライマー前駆物質は、本質的に１つ以上の（メタ）アクリレート官能性シロキサンモノマーを含み得る。そのような例示的実施形態においては、プライマー前駆物質は、１つ以上の（メタ）アクリレート官能性シロキサンオリゴマーから本質的になり得る。他のそのような例示的実施形態においては、プライマー前駆物質は、１つ以上の（メタ）アクリレート官能性ポリシロキサンから本質的になる。
【００４７】
本開示のプライマー前駆物質において採用され得るポリ（メタ）アクリレート官能性シロキサンに関する更なる詳細は、米国特許出願公開第２０１３／００５９１０５号（Ｗｒｉｇｈｔら）において記載されている。
【００４８】
好適なポリ（メタ）アクリレート官能性非シロキサンとしては、限定されるものではないが、多官能性（メタ）アクリレート官能性フリーラジカル（共）重合性モノマーを含む、ポリ（メタ）アクリレート官能性モノマー、オリゴマー、及び／又はポリマーを挙げることができ、アルキルジオール、トリオール、テトロールなどのエステル誘導体（例えば、１，４ブタンジオールジ（メタ）アクリレート、１，６−ヘキサンジオールジ（メタ）アクリレート、トリメチロールプロパントリ（メタ）アクリレート、及びペンタエリスリトールトリ（メタ）アクリレート）を挙げることができる。米国特許第４，３７９，２０１号（Ｈｅｉｌｍａｎｎら）に記載されている多官能性（メタ）アクリレート及びメタクリレートモノマー、例えば１，２−エタンジオールジ（メタ）アクリレート、１，１２−ドデカンジオールジ（メタ）アクリレート、ペンタエリスリトールテトラ（メタ）アクリレートなどもまた、本開示において使用することができる。
【００４９】
（メタ）アクリル化エポキシオリゴマー、（メタ）アクリル化脂肪族ウレタンオリゴマー、（メタ）アクリル化ポリエーテルオリゴマー、及び（メタ）アクリル化ポリエステルオリゴマーを含む多官能性（メタ）アクリレート、例えば商品名ＥＢＥＣＲＹＬでＵＣＢ  Ｒａｄｃｕｒｅ  Ｉｎｃ，Ｓｍｙｒｎａ，ＧＡから市販されているもの、及びＳａｒｔｏｍｅｒ，Ｅｘｔｏｎ，ＰＡから入手可能なものなどもまた、採用することができる。
【００５０】
本開示のプライマー前駆物質において採用され得る非シロキサンポリ（メタ）アクリレートに関する更なる詳細は、米国特許出願公開第２０１３／００５９１０５号（Ｗｒｉｇｈｔら）及び米国特許第６，２２４，９４９号（Ｗｒｉｇｈｔら）において記載されており、この特許もまた参照によりその全体が本明細書に組み込まれる。
【００５１】
一部の実施形態において、プライマー前駆物質は、１つ以上の（共）重合可能な出発材料を更に含んでもよく、限定されるものではないが、（ｉ）１つ以上の非（メタ）アクリレート官能性シロキサンモノマー、オリゴマー、及び／又はポリマー（すなわち、他の非（メタ）アクリレート官能基を有するもの）、（ｉｉ）モノ−、ジ−、又はポリ−メタ（アクリレート）官能基を有する、（メタ）アクリレート官能性モノマー、オリゴマー、及び／又はポリマー、並びにこれらの組み合わせが挙げられる。様々な（共）重合可能な出発材料に関する更なる詳細は、米国特許出願公開第２０１３／００５９１０５号（Ｗｒｉｇｈｔら）において見ることができる。
【００５２】
プライマー前駆物質において任意の（共）重合材料として使用するための、好適な非（メタ）アクリレート官能性シロキサンモノマー、オリゴマー、及び／又はポリマーの例としては、限定されるものではないが、ビニル官能性ポリシロキサン、ヒドロキシル官能性ポリシロキサン、アミン官能性ポリシロキサン、ハイドライド官能性ポリシロキサン、エポキシ官能性ポリシロキサン、及びこれらの組み合わせを挙げることができる。一部の実施形態において、非（メタ）アクリレート官能性ポリシロキサン材料は、プライマー前駆物質の０．１〜９５重量％（両端の値を含む）を構成する。採用され得る非（メタ）アクリレート官能性シロキサンに関する更なる詳細は、米国特許出願公開第２０１３／００５９１０５号（Ｗｒｉｇｈｔら）において見ることができる。
【００５３】
（共）重合材料として採用され得るモノ−、ジ−、又はポリ−メタ（アクリレート）官能基を有する、（メタ）アクリレート官能性モノマー、オリゴマー、及び／又はポリマーの例としては、ポリ（メタ）アクリレート官能性非シロキサンに関して上に記載されたもの、並びに米国特許出願公開第２０１３／００５９１０５号（Ｗｒｉｇｈｔら）及び米国特許第６，２２４，９４９号（Ｗｒｉｇｈｔら）において記載されている、単官能性及び二官能性（メタ）アクリレート官能性モノマー、オリゴマー、及び／又はポリマーが挙げられる。
【００５４】
上述されるように、一部の実施形態においては、プライマー前駆物質は有機溶媒を実質的に含まない可能性がある。加えて、一部の実施形態においては、プライマー前駆物質はいかなる触媒及び開始剤も実質的に含まなくてよい。
【００５５】
一部の実施形態において、プライマー層の（又はプライマー前駆物質の）コーティング重量は、少なくとも０．０４ｇ／ｍ２、一部の実施形態においては少なくとも０．０５ｇ／ｍ２、一部の実施形態においては少なくとも０．１ｇ／ｍ２、一部の実施形態においては少なくとも０．１５ｇ／ｍ２、一部の実施形態においては少なくとも０．２ｇ／ｍ２、及び一部の実施形態においては少なくとも０．３ｇ／ｍ２であり得る。一部の実施形態において、プライマー層の（又はプライマー前駆物質の）コーティング重量は、５ｇ／ｍ２以下、一部の実施形態においては４ｇ／ｍ２以下、一部の実施形態においては３ｇ／ｍ２以下、一部の実施形態においては２ｇ／ｍ２以下、一部の実施形態においては１．５ｇ／ｍ２以下、一部の実施形態においては１ｇ／ｍ２以下、及び一部の実施形態においては０．５ｇ／ｍ２以下であり得る。
【００５６】
一部の実施形態において、プライマー前駆物質は、約０．１（＋／−０．０５）マイクロメートル（μｍ）〜約５（＋／−０．１）μｍの厚さで適用することができる。一部の実施形態において、プライマー前駆物質は、約０．４（＋／−０．０５）μｍ〜約１（＋／−０．１）の厚さで適用することができる。
【００５７】
接着剤
本開示の接着剤としては、感圧性接着剤を挙げることができ、特に、皮膚接触接着剤としての使用にとって好適な感圧性接着剤を挙げることができる。
【００５８】
接着剤は、アクリレート、シリコーン、ウレタン、ヒドロゲル、親水コロイド、天然ゴム、又は合成ゴムであり得る。また、接着剤の組成、接着剤の厚さ、又は接着剤の表面積（例えば、パターンコーティングされた接着剤を採用することによって）における変更を通じて、接着力を調整することができる。
【００５９】
「接着力」（又は「接着強度」）は、下地基材から接着剤を分離するために必要とされる力を指す。接着力は、いくつかの方式で測定することができる。例えば、接着力は、剥離力又は剪断力によって定義することができる。一部の実施形態において、接着力は、ＡＳＴＭ  Ｄ３３３０／Ｄ３３３０Ｍ−０４（２０１０）を用いて、剥離接着力によって定義することができる。一部の実施形態において、接着力は、ＡＳＴＭ  Ｄ３６５４Ｍ−０６（２０１１）を用いて、剪断接着力によって定義することができる。接着力は、接着される特定の基材、及び接着剤（例えば、感圧性接着剤）が基材上に留められる時間に高度に左右される。
【００６０】
例えば、接着性物品中の感圧性接着剤によって呈される典型的な剥離接着力の値は、ステンレス鋼で測定した場合、２０〜３００ｇ／ｃｍの範囲にあり得る。
【００６１】
一部の実施形態において、接着剤は、シリコーン（又は「シリコーンベースの」）接着剤若しくはアクリレート（又は「アクリレートベースの」）接着剤、合成ゴム（又は「合成ゴムベースの」）接着剤、又は組み合わせを含み得る。
【００６２】
用語「アクリレート」又は「アクリレートベースの」又は「アクリレートを含有する」は、モノマー性の、アルコールのアクリルエステル又はメタクリルエステルを指す。本明細書においては、アクリレートモノマー及びメタクリレートモノマーはまとめて、「アクリレート」モノマーと呼ばれる。「アクリレートベースの」又は「アクリレートを含有する」として記載される材料は、少なくともいくつかのアクリレートモノマーを含有するか、又はそれらから得られ、追加的なコモノマーを含有してもよい。
【００６３】
用語「アクリル酸」又は「アクリル酸ベースの」又は「アクリル酸を含有する」は、アクリル酸を含むモノマーを指す。本明細書においては、アクリル酸モノマーはまとめて、「アクリル酸」モノマーと呼ばれる。「アクリル酸ベースの」又は「アクリル酸を含有する」として記載される材料は、少なくともいくつかのアクリル酸モノマーを含有するか、又はそれらから得られ、追加的なコモノマーを含有してもよい。このクラスの接着剤はまた、より広いクラスの酸性接着剤（すなわち、酸性の構成成分を含む接着剤）内に包含され、一部の実施形態においては、接着剤は、酸性接着剤、及び特にアクリル酸ベースの接着剤を含み得る。
【００６４】
皮膚に適用することができる好適なアクリレート接着剤、例えばアクリレートコポリマーなどについては、米国再発行特許第２４，９０６号に記載されており、この開示はここに参照によって組み込まれる。具体的には、９７：３のイソオクチルアクリレート：アクリルアミドのコポリマーである。別のアクリレート接着剤は、米国特許第４，７３７，４１０号（実施例３１）に記載されている、７０：１５：１５のイソオクチルアクリレート：エチレンオキシドアクリレート：アクリル酸のターポリマーであり、この開示はここに参照によって組み込まれる。他の有用なアクリレート接着剤については、米国特許第３，３８９，８２７号、同第４，１１２，２１３号、同第４，３１０，５０９号、及び同第４，３２３，５５７号に記載されており、これらの開示は参照により本明細書に組み込まれる。
【００６５】
用語「シリコーン」又は「シリコーンベースの」又は「シリコーンを含有する」は、ジアルキル又はジアリールシロキサン（−ＳｉＲ２Ｏ−）反復単位を伴う単位を含有するポリマーを指す。シリコーンベースのポリマーは、炭化水素セグメントを実質的に含まない。用語シリコーン及びシロキサンは、交換可能に使用される。
【００６６】
概して、シリコーン接着剤は、材料又は基材を皮膚に対して効果的に固定することができ、皮膚から取り外す際には皮膚に対して損傷をほとんど又はまったく与えない。
【００６７】
好適なシリコーン接着剤としては、非官能化ポリシロキサン、例えばポリジメチルシロキサン（ＰＤＭＳ）などを挙げることができる。好適なシリコーン接着剤はまた、上記の放射のうちのいずれかによって硬化するように構成された、シリコーン接着剤を含み得る。
【００６８】
好適なシリコーン接着剤システムの例としては、限定されるものではないが、以下の商品名、Ｄｏｗ  Ｃｏｒｎｉｎｇ  ＭＧ  ７−９８５０、Ｗａｃｋｅｒ  ＳＩＬＰＵＲＡＮ（登録商標）２１１０及び２１３０、Ｂｌｕｅｓｔａｒ  ＳＩＬＢＩＯＮＥ（登録商標）ＲＴ  Ｇｅｌ  ４３１７及び４３２０、Ｎｕｓｉｌ  ＭＥＤ−６３４５及び６３５０で入手可能な製品を挙げることができる。好適なシリコーン接着剤の他の例については、ＰＣＴ公開番号ＷＯ２０１０／０５６５４１、ＷＯ２０１０／０５６５４３、及びＷＯ２０１０／０５６５４４において開示されており、これらの開示は参照により本明細書に組み込まれる。
【００６９】
用語「合成ゴム接着剤」又は「合成ゴムベースの接着剤」は、合成ゴムの群又は合成ゴムの任意の所望のブレンドで構成される接着剤を指し、ランダム、分岐状、若しくはブロック共重合スチレン−ブタジエンゴム（ＳＢＲ）、ブタジエンゴム（ＢＲ）、合成ポリイソプレン（ＩＲ）、ブチルゴム（ＢｌＲ）、ハロゲン化ブチルゴム（ＸＢｌＲ）、エチレン−酢酸ビニル（ＥＶＡ）コポリマー、及びポリウレタン、並びに／又はこれらのブレンドから、合成ゴム（複数可）を選択することが可能である。
【００７０】
好適な合成ゴム接着剤システムの例としては、限定されるものではないが、スチレン−イソプレン−スチレン（ＳＩＳ）及びスチレン−ブタジエン−スチレン（ＳＢＳ）から製造された接着剤を挙げることができる。
【００７１】
皮膚接触接着剤の場合、その接着剤が、ヒトの皮膚が水蒸気を透過させる速度以上の速度で水蒸気を透過させ得ることが望ましい。そのような特性は、適切な接着剤を選択することで達成できるが、米国特許第４，５９５，００１号及び米国特許出願公開第２００８／０２３３３４８号において記載されているように、接着剤に穴をあけたり、接着剤をパターンコーティングしたりするなどの、水蒸気透過の高い相対速度を達成する他の方法が使用されてもよいこともまた企図される。これらの開示は参照により本明細書に組み込まれる。一部の実施形態においては、接着剤の各々が、場合により、パターン化された様式で、又は不連続な様式で適用され得る。
【００７２】
バッキング
本開示のバッキングは、単層及び複層構造を含んでもよく、ポリマー、エラストマー、金属、ガラス、セラミック、複合材料、又はこれらの組み合わせで形成され得る。有用なバッキングは、発泡体（例えば、高分子発泡体）、フィルム（例えば、高分子フィルム、金属フィルム又は金属箔）、布地（織布）、及び不織布の形態であり得る。
【００７３】
一部の実施形態において、本開示のバッキングは、医療用物品における使用にとって特に好適な、すなわち適正な通気特性、光学特性、及び機械的特性を有する医療用バッキングを含み得る。
【００７４】
潜在的に有用な高分子バッキング材料については、米国特許第５，５１６，５８１号（Ｋｒｅｃｋｅｌら）及びＰＣＴ公開番号ＷＯ９５／０６６９１において開示されている。高分子発泡体層又は高分子フィルム層のための潜在的に有用な高分子バッキング材料の代表例としては、限定されるものではないが、ポリウレタン；ポリエステル、例えばポリエチレンテレフタレート（ＰＥＴ）；ポリオレフィン、例えば、高密度ポリエチレン、低密度ポリエチレン、線形低密度ポリエチレン、及び線形超低密度ポリエチレンを含むポリエチレン、ポリプロピレン、ポリブチレン、又はこれらの組み合わせ（例えば、ポリエチレンブレンド）；ビニルコポリマー、例えばポリ塩化ビニル、可塑化及び無可塑の両方のポリ塩化ビニル、ポリ酢酸ビニル、又はこれらの組み合わせ；ポリイミド；ポリアミド；ポリスチレン；酢酸セルロース；オレフィンコポリマー、例えばエチレン／メタクリレートコポリマー、エチレン／酢酸ビニルコポリマー、アクリロニトリル−ブタジエン−スチレンコポリマー、エチレン／プロピレンコポリマー、又はこれらの組み合わせ；アクリル系ポリマー及びコポリマー；並びにこれらの組み合わせが挙げられる。ポリプロピレン／ポリエチレン、ポリウレタン／ポリオレフィン、ポリウレタン／ポリカーボネート、及びポリウレタン／ポリエステルなどの任意の可塑性材料、又は可塑性かつエラストマー材料の混合物又はブレンドを使用することもできる。好適なフィルムとしてはまた、金属箔を挙げることもできる。
【００７５】
発泡体は、適合性及び弾力性などのテープ特性を最適化するように選択され得、これらは接着性物品が表面凹凸を有する表面、例えば塗装された壁材に接着される場合に有用である。適合的かつ弾力的な高分子発泡体は、表面凹凸を有する表面に接着性物品を接着させる用途にとって良好に適している。これは、典型的な壁の表面の場合に当てはまる。バッキングにおける使用のための発泡体層は概して、約２〜約３０ポンド／立方フィート（約３２〜約４８１ｋｇ／ｍ３）の密度を有することになる。
【００７６】
フィルムは、接着性物品の耐力強度（load bearing strength）及び破壊強度を向上させるために使用することができる。フィルムは、滑らかな表面を一緒に接着することを伴う用途に、特に良好に適している。フィルムバッキング又はその層は、約１０マイクロメートル（０．４ミル）〜約２５４マイクロメートル（１０ミル）の厚さを有し得る。フィルムは連続的であっても、有孔であってもよい。
【００７７】
一部の実施形態において、バッキングは、エラストマーの材料で形成され得る。好適なエラストマーのバッキング材料としては、例えば、スチレン−ブタジエンコポリマー、ポリクロロプレン（すなわち、ネオプレン）、ニトリルゴム、ブチルゴム、ポリスルフィドゴム、シス−１，４−ポリイソプレン、エチレン−プロピレンターポリマー（例えば、ＥＰＤＭゴム）、シリコーンゴム、シリコーンポリ尿素ブロックコポリマーなどのシリコーンエラストマー、ポリウレタンゴム、ポリイソブチレン、天然ゴム、アクリレートゴム、熱可塑性ゴム（例えばスチレン−ブタジエンブロックコポリマー及びスチレン−イソプレン−スチレンブロックコポリマー）、並びに熱可塑性ポリオレフィンゴム材料が挙げられる。
【００７８】
好適な不織布バッキングは、限定されるものではないが、ポリエステル、ポリウレタン、ポリイミド、ポリアミド、ポリスチレン、セルロース、ポリオレフィン、ガラス繊維、セラミック繊維、及びこれらの組み合わせを含む、様々な材料で形成することができる。
【００７９】
好適な布地バッキングは、限定されるものではないが、ポリエステル、ポリウレタン、ポリイミド、ポリアミド、ポリスチレン、ポリオレフィン、布、ウール、ガラス、セラミック、及びこれらの組み合わせを含む、様々な材料で形成することができる。
【００８０】
低接着性バックサイズ（ＬＡＢ）コーティング
図１及び２に関して上述されるように、接着剤１４がバッキング１２の第１主面２０上にコーティングされる場合、接着性物品１０がロールに巻き付けられている場合にはそれ自体から巻き戻ることができるようなテープの形態となるように、又はパッドの形態である場合には接着性物品１０を剥離させるように、場合により、ＬＡＢコーティング１８をバッキング１２の反対側の第２主面２２上にコーティングすることができる。ＬＡＢコーティング組成物は、活用される場合、接着剤組成物と適合性であるべきであり、例えば接着剤組成物へと移されることなどによって、テープの接着特性を劣化させるべきではない。
【００８１】
ＬＡＢコーティング組成物は、剥離付与構成成分として、シリコーン、アルキル、若しくはフルオロケミカル構成物、又はこれらの組み合わせを含み得る。有用なＬＡＢコーティング組成物としては、シリコーンを含有するポリマー、シリコーンマクロマー、例えば国際公開第２０１２０９１７４２号において記載されているものなど、並びにシリコーンポリウレタン、シリコーンポリウレア、及びシリコーンポリウレタン／ウレア、例えば米国特許第５，２１４，１１９号、同第５，２９０，６１５号、同第５，７５０，６３０号、及び同第５，３５６，７０６号において記載されているものなど、並びに米国特許第５，０３２，４６０号、同第５，２０２，１９０号、及び同第４，７２８，５７１号に記載されているシリコーンアクリレートグラフト化コポリマーが挙げられる。他の有用なＬＡＢコーティング組成物としては、フルオロケミカル含有ポリマー、例えば米国特許第３，３１８，８５２号において記載されているものなど、及び長鎖アルキル側鎖を含有するポリマー、例えば米国特許第２，５３２，０１１号において記載されているポリビニルＮ−アルキルカルバメート（例えば、ポリビニルＮ−オクタデシルカルバメート）など、及び高級アルキルアクリレート（例えば、オクタデシルアクリレート又はベヘニルアクリレート）を含有するコポリマー、例えば米国特許第２，６０７，７１１号において記載されているものなど、又はアルキルメタクリレート（例えば、ステアリルメタクリレート）、例えば米国特許第３，５０２，４９７号及び同第４，２４１，１９８号に記載されているものなど（ここでは、アルキル側鎖は約１６〜２２個の炭素原子を含む）が挙げられる。
【００８２】
以下の実施形態は、本開示の例証であることを意図するものであり、限定するものではない。
実施形態
【００８３】
１．第１主面、及び第１主面の反対側の第２主面を有するバッキングと、
バッキングの第１主面上に配置されたプライマー層であって、プライマー層がプライマー前駆物質から得られ、プライマー前駆物質がポリ（メタ）アクリレート官能基を含む化合物を含む、プライマー層と、
シリコーンベースの接着剤であって、プライマー層がバッキングの第１主面と接着剤との間に配置されるように、バッキングの第１主面上のプライマー層上に配置された、シリコーンベースの接着剤と、を備える、接着性物品。
【００８４】
２．プライマー層及びシリコーンベースの接着剤が、炭素−炭素結合を介して一緒に共有結合している、実施形態１に記載の接着性物品。
【００８５】
３．バッキングの第２主面上に、低接着性バックサイズコーティングを更に備える、実施形態１又は２に記載の接着性物品。
【００８６】
４．接着剤が、バッキングの第２主面上の低接着性バックサイズコーティングに対して第１の接着強度を有し、接着剤が、バッキングの第１主面上のプライマー層に対して第２の接着強度を有し、第１の接着強度が第２の接着強度未満である、実施形態１〜３のいずれか１つに記載の接着性物品。
【００８７】
５．シリコーンベースの接着剤が非官能化ポリシロキサンを含む、実施形態１〜４のいずれか１つに記載の接着性物品。
【００８８】
６．シリコーンベースの接着剤がポリジメチルシロキサン（ＰＤＭＳ）を含む、実施形態１〜５のいずれか１つに記載の接着性物品。
【００８９】
７．シリコーンベースの接着剤が放射硬化される、実施形態１〜６のいずれか１つに記載の接着性物品。
【００９０】
８．シリコーンベースの接着剤が電子ビーム硬化される、実施形態７に記載の接着性物品。
【００９１】
９．シリコーンベースの接着剤が紫外線放射硬化される、実施形態７に記載の接着性物品。
【００９２】
１０．プライマー層が、バッキングの第１主面上において少なくとも０．０４ｇ／ｍ２のコーティング重量を有する、実施形態１〜９のいずれか１つに記載の接着性物品。
【００９３】
１１．接着性物品の製造方法であって、
バッキングの第１主面上にプライマー前駆物質を適用することであり、プライマー前駆物質がポリ（メタ）アクリレート官能基を含む化合物を含むことと、
バッキング上のプライマー前駆物質を照射することと、
バッキングの第１主面上の照射されたプライマー前駆物質上に接着剤を適用することと、
接着剤及びバッキングの第１主面上の照射されたプライマー前駆物質を照射して、接着剤とバッキングの第１主面との間に配置されるプライマー層を形成することと、を含む方法。
【００９４】
１２．接着剤及びバッキングの第１主面上の照射されたプライマー前駆物質を照射して、プライマー層を形成することが、プライマー層と接着剤との間に炭素−炭素共有結合を形成することを含む、実施形態１１に記載の方法。
【００９５】
１３．接着剤及びバッキングの第１主面上の照射されたプライマー前駆物質を照射して、プライマー層を形成することが、電子ビーム（ｅ−ビーム）放射及び紫外線（ＵＶ）放射のうちの少なくとも１つで照射することを含む、実施形態１１又は１２に記載の方法。
【００９６】
１４．プライマー前駆物質を照射することが、短波長多色紫外線放射で照射することを含む、実施形態１１〜１３のいずれか１つに記載の方法。
【００９７】
１５．バッキングの第２主面上に低接着性バックサイズコーティングをコーティングすることを更に含み、第２主面が、バッキングの第１主面の反対側にある、実施形態１１〜１４のいずれか１つに記載の方法。
【００９８】
１６．接着剤がシリコーンベースの接着剤である、実施形態１１〜１５のいずれか１つに記載の方法。
【００９９】
１７．シリコーンベースの接着剤が非官能化ポリシロキサンを含む、実施形態１６に記載の方法。
【０１００】
１８．シリコーンベースの接着剤がポリジメチルシロキサン（ＰＤＭＳ）を含む、実施形態１６又は１７に記載の方法。
【０１０１】
１９．バッキングの第１主面上にプライマー前駆物質を適用することが、プライマー前駆物質を少なくとも０．０４ｇ／ｍ２のコーティング重量まで適用することを含む、実施形態１１〜１８のいずれか１つに記載の方法。
【０１０２】
２０．プライマー前駆物質がトリ−（メタ）アクリレートモノマーを含む、実施形態１〜１０のいずれか１つに記載の接着性物品、又は実施形態１１〜１９のいずれか１つに記載の方法。
【０１０３】
２１．プライマー前駆物質がポリ（メタ）アクリレートシロキサンを含む、実施形態１〜１０及び２０のいずれか１つに記載の接着性物品、又は実施形態１１〜２０のいずれか１つに記載の方法。
【０１０４】
２２．プライマー前駆物質が、ポリ（メタ）アクリレートモノマー及びポリ（メタ）アクリレートシロキサンのブレンドを含む、実施形態１〜１０及び２０〜２１のいずれか１つに記載の接着性物品、又は実施形態１１〜２１のいずれか１つに記載の方法。
【０１０５】
２３．プライマー前駆物質が有機溶媒を実質的に含まない、実施形態１〜１０及び２０〜２２のいずれか１つに記載の接着性物品、又は実施形態１１〜２２のいずれか１つに記載の方法。
【０１０６】
２４．プライマー前駆物質が触媒及び開始剤を実質的に含まない、実施形態１〜１０及び２０〜２３のいずれか１つに記載の接着性物品、又は実施形態１１〜２３のいずれか１つに記載の方法。
【０１０７】
２５．バッキングが、発泡体、フィルム、不織布、布地、及びこれらの組み合わせのうちの少なくとも１つを含む、実施形態１〜１０及び２０〜２４のいずれか１つに記載の接着性物品、又は実施形態１１〜２４のいずれか１つに記載の方法。
【０１０８】
２６．フィルムが、ポリエステル、ポリウレタン、ポリイミド、ポリアミド、ポリスチレン、酢酸セルロース、ポリオレフィン、金属箔、及びこれらの組み合わせのうちの少なくとも１つを含む、実施形態１〜１０及び２０〜２５のいずれか１つに記載の接着性物品、又は実施形態１１〜２５のいずれか１つに記載の方法。
【０１０９】
２７．不織布が、ポリエステル、ポリウレタン、ポリイミド、ポリアミド、ポリスチレン、セルロース、ポリオレフィン、ガラス繊維、セラミック繊維、及びこれらの組み合わせのうちの少なくとも１つを含む、実施形態１〜１０及び２０〜２６のいずれか１つに記載の接着性物品、又は実施形態１１〜２６のいずれか１つに記載の方法。
【０１１０】
２８．布地が、ポリエステル、ポリウレタン、ポリイミド、ポリアミド、ポリスチレン、ポリオレフィン、布、ウール、ガラス、セラミック、及びこれらの組み合わせのうちの少なくとも１つを含む、実施形態１〜１０及び２０〜２７のいずれか１つに記載の接着性物品、又は実施形態１１〜２７のいずれか１つに記載の方法。
【０１１１】
２９．バッキングがポリエチレンテレフタレートを含む、実施形態１〜１０及び２０〜２８のいずれか１つに記載の接着性物品、又は実施形態１１〜２８のいずれか１つに記載の方法。
【０１１２】
３０．バッキングがポリウレタンを含む、実施形態１〜１０及び２０〜２９のいずれか１つに記載の接着性物品、又は実施形態１１〜２９のいずれか１つに記載の方法。
【０１１３】
３１．バッキングがポリエチレンブレンドを含む、実施形態１〜１０及び２０〜３０のいずれか１つに記載の接着性物品、又は実施形態１１〜３０のいずれか１つに記載の方法。
【０１１４】
本発明は、その用途において、上の記載において示された、又は添付の図面において図示された構造の詳細及び構成要素の配置に限定されるものではないことが理解されるべきである。本発明には、他の実施形態が可能であり、様々な方法で実践又は実行することができる。また、本明細書において使用される語句及び専門用語は説明を目的としたものであり、限定するものとみなされるべきではないことを理解されたい。他の実施形態が活用されてもよいこと、及び本開示の範囲から逸脱することなく、構造的又は論理的変更が行われ得ることを更に理解されたい。
【０１１５】
以下の実施例は、本開示の例証であることを意図するものであり、限定するものではない。
【実施例】
【０１１６】
本発明の目的及び利点が以下の実施例によって更に示されるが、これらの実施例において列挙される特定の材料及び量、並びに他の条件及び詳細は、本発明を不当に限定すると解釈されるべきでない。別途指示のない限り、すべての部分及び割合は重量換算であり、すべての水は蒸留水であり、すべての分子量は重量平均分子量である。
【０１１７】
サンプルの調製に活用された原料を表１に示す。
【表１】
0006791856.tif 000002
【０１１８】
試験方法
プライマーに対する接着力
プライマーコーティングされたバッキングの境界面に対する接着剤の接着強度を、以下の手順に従って試験した。
１）３Ｍ  Ｐｏｌｙｅｓｔｅｒ  Ｔａｐｅ  ８４０３の４インチ×１インチ（１０ｃｍ×２．５ｃｍ）の切片を、実施例のＥ１〜Ｅ１０、又は比較例のＣ１〜Ｃ５のプライマーコーティングされた側に積層した。
２）積層物を、１２インチ／分（３０ｃｍ／分）の２ｋｇローラーの２回のパスによってロールダウンして、５分間放置した。
３）８４０３テープを、１８０度で、１２インチ／分（３０ｃｍ／分）で取り外した。
４）Ｉ−ＭＡＳＳ  ＳＰ  ２０００  Ｓｌｉｐ／Ｐｅｅｌ試験機Ｔ−１３３を用いることで剥離力を得た。剥離力は、ｇ／２５．４ｍｍ単位で報告する。
【０１１９】
コーティング重量
コーティング重量は、Ｏｘｆｏｒｄ  ＬＡＢ−Ｘ  ３５００で測定した。
【０１２０】
実施例
実施例１（Ｅ−１）は、５ロールコーターを用いて、ＰＥＴ−１バッキング上にＲＣ７１１のプライマー前駆物質をコーティングすることで調製した。各ロール速度比は、バッキングに０．０４２グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２１】
実施例２（Ｅ−２）は、５ロールコーターを用いて、ＰＥＴ−１バッキング上にＲＣ７１１のプライマー前駆物質をコーティングすることで調製した。各ロール速度比は、バッキングに２．１グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２２】
実施例３（Ｅ−３）は、５ロールコーターを用いて、ＰＥＴ−１バッキング上に９５／５のＲＣ７１１／ＳＲ４４４のプライマー前駆物質をコーティングすることで調製した。各ロール速度比は、バッキングに０．１５グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２３】
実施例４（Ｅ−４）は、５ロールコーターを用いて、ＰＥＴ−１バッキング上に９０／１０のＲＣ７１１／ＳＲ４４４のプライマー前駆物質をコーティングすることで調製した。各ロール速度比は、バッキングに０．１５グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２４】
実施例５（Ｅ−５）は、５ロールコーターを用いて、ＰＥＴ−１バッキング上に８５／１５のＲＣ７１１／ＳＲ４４４のプライマー前駆物質をコーティングすることで調製した。各ロール速度比は、バッキングに０．１５グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２５】
実施例６（Ｅ−６）は、５ロールコーターを用いて、ＰＥＴ−２バッキング上に７０／３０のＲＣ９０２／ＲＣ７１１のプライマー前駆物質をコーティングすることで調製した。各ロール速度比は、バッキングに０．０９７グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２６】
実施例７（Ｅ−７）は、５ロールコーターを用いて、ＰＵバッキング上に９５／５のＲＣ７１１／ＳＲ４４４のプライマー前駆物質をコーティングすることで調製した。各ロール速度比は、バッキングに０．１５グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２７】
実施例８（Ｅ−８）は、５ロールコーターを用いて、ＰＵバッキング上に９５／５のＲＣ７１１／ＳＲ４４４のプライマー前駆物質をコーティングすることで調製した。各ロール速度比は、バッキングに３．８グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２８】
実施例９（Ｅ−９）は、５ロールコーターを用いて、ＰＵバッキング上に９５／５のＲＣ７１１／ＳＲ４４４のプライマー前駆物質をコーティングすることで調製した。各ロール速度比は、バッキングに０．２５グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１２９】
実施例１０（Ｅ−１０）は、５ロールコーターを用いて、ＰＥバッキング上にＲＣ７１１のプライマー前駆物質をコーティングすることで調製した。各ロール速度比は、バッキングに０．０６５グラム／平方メートル（ｇｓｍ）のコーティングを送達するように調整した。次いで、１８５ｎｍの発光バンドを標的とする、Ｈｅｒａｅｕｓ−Ｎｏｂｌｅｌｉｇｈｔより入手可能な低圧水銀アマルガムランプを用いて、９．６ｍｊ／ｃｍ２のエネルギーレベルで、５０ｐｐｍ未満の酸素の雰囲気下でコーティングを紫外線照射した。
【０１３０】
比較例１（Ｃ−１）は、プライマー層を有しないＰＥＴ−１バッキングであった。
【０１３１】
比較例２（Ｃ−２）は、プライマー層を有しないＰＥＴ−２バッキングであった。
【０１３２】
比較例３（Ｃ−３）は、プライマー層を有しないＰＵバッキングであった。
【０１３３】
比較例４（Ｃ−４）は、プライマー層を有しないＰＥバッキングであった。
【０１３４】
結果
実施例Ｅ１〜Ｅ１０及び比較例Ｃ１〜Ｃ４に関する、プライマーに対する接着力の試験の結果を表２に報告する。
【表２】
0006791856.tif 000003
【０１３５】
上に記載され、図面において例証された実施形態は、単に例として提示されたものであり、本開示の概念及び原理に対する限定を意図するものではない。
【０１３６】
本明細書において引用されたすべての参考文献及び刊行物は、本開示に対して、参照によりそれらの全体が本明細書に明示的に組み込まれる。
【０１３７】
本開示の様々な特色及び態様は、以下の特許請求の範囲において示される。本発明の実施態様の一部を以下の［項目１］−［項目１５］に記載する。
［項目１］
第１主面、及び前記第１主面の反対側の第２主面を有するバッキングと、
前記バッキングの前記第１主面上に配置されたプライマー層であって、前記プライマー層がプライマー前駆物質から得られ、前記プライマー前駆物質がポリ（メタ）アクリレート官能基を含む化合物を含む、プライマー層と、
シリコーンベースの接着剤であって、前記プライマー層が前記バッキングの前記第１主面と前記接着剤との間に配置されるように、前記バッキングの前記第１主面上の前記プライマー層上に配置された、シリコーンベースの接着剤と、を備える、接着性物品。
［項目２］
前記プライマー層及び前記シリコーンベースの接着剤が、炭素−炭素結合を介して一緒に共有結合している、項目１に記載の接着性物品。
［項目３］
前記バッキングの前記第２主面上に、低接着性バックサイズコーティングを更に備える、項目１又は２に記載の接着性物品。
［項目４］
前記接着剤が、前記バッキングの前記第２主面上の前記低接着性バックサイズコーティングに対して第１の接着強度を有し、前記接着剤が、前記バッキングの前記第１主面上の前記プライマー層に対して第２の接着強度を有し、前記第１の接着強度が前記第２の接着強度未満である、項目１〜３のいずれか一項に記載の接着性物品。
［項目５］
接着性物品の製造方法であって、
バッキングの第１主面上にプライマー前駆物質を適用することであり、前記プライマー前駆物質がポリ（メタ）アクリレート官能基を含む化合物を含む、ことと、
前記バッキング上の前記プライマー前駆物質を照射することと、
前記バッキングの前記第１主面上の前記照射されたプライマー前駆物質上に接着剤を適用することと、
前記接着剤及び前記バッキングの前記第１主面上の前記照射されたプライマー前駆物質を照射して、前記接着剤と前記バッキングの前記第１主面との間に配置されるプライマー層を形成することと、を含む方法。
［項目６］
前記接着剤及び前記バッキングの前記第１主面上の前記照射されたプライマー前駆物質を照射して、プライマー層を形成することが、前記プライマー層と前記接着剤との間に炭素−炭素共有結合を形成することを含む、項目５に記載の方法。
［項目７］
前記接着剤及び前記バッキングの前記第１主面上の前記照射されたプライマー前駆物質を照射して、プライマー層を形成することが、電子ビーム（ｅ−ビーム）放射及び紫外線（ＵＶ）放射のうちの少なくとも１つで照射することを含む、項目５又は６に記載の方法。
［項目８］
前記プライマー前駆物質を照射することが、短波長多色紫外線放射で照射することを含む、項目５〜７のいずれか一項に記載の方法。
［項目９］
前記バッキングの前記第１主面上に前記プライマー前駆物質を適用することが、前記プライマー前駆物質を少なくとも０．０４ｇ／ｍ２のコーティング重量まで適用することを含む、項目５〜８のいずれか一項に記載の方法。
［項目１０］
前記接着剤がシリコーンベースの接着剤である、項目５〜９のいずれか一項に記載の方法。
［項目１１］
前記シリコーンベースの接着剤が非官能化ポリシロキサンを含む、項目１〜４のいずれか一項に記載の接着性物品、又は項目１０に記載の方法。
［項目１２］
前記プライマー前駆物質が、トリ−（メタ）アクリレートモノマー及びポリ（メタ）アクリレートシロキサンのうちの少なくとも１つを含む、項目１〜５及び１１のいずれか一項に記載の接着性物品、又は項目５〜１１のいずれか一項に記載の方法。
［項目１３］
前記プライマー前駆物質が有機溶媒を実質的に含まない、項目１〜５及び１１〜１２のいずれか一項に記載の接着性物品、又は項目５〜１２のいずれか一項に記載の方法。
［項目１４］
前記プライマー前駆物質が触媒及び開始剤を実質的に含まない、項目１〜５及び１１〜１３のいずれか一項に記載の接着性物品、又は項目５〜１３のいずれか一項に記載の方法。
［項目１５］
前記バッキングが、ポリエチレンテレフタレート及びポリウレタンのうちの少なくとも１つを含む、項目１〜５及び１１〜１４のいずれか一項に記載の接着性物品、又は項目５〜１４のいずれか一項に記載の方法。
【図１】
0006791856.tif 000004
【図２】
0006791856.tif 000005